(57)【要約】【課題】  プラスチック素材との優れた付着性を有し、かつ静電塗装における優れた導電性を与えることができる導電性プライマー用塗料組成物及びそれを用いた塗装方法を提供する。【解決手段】  （Ａ）塩素化ポリオレフィン樹脂、又は塩素化ポリオレフィン樹脂と非塩素化ポリオレフィン樹脂、（Ｂ）ブロック化ポリイソシアネート、及び（Ｃ）導電性カーボンからなり、（Ａ）／（Ｂ）の固形分質量比が５０／５０〜９０／１０であり、（Ｃ）が樹脂固形分１００質量部に対して３〜３０質量部である導電性プライマー用塗料組成物にする。【選択図】  なし【特許請求の範囲】
【請求項１】
（Ａ）塩素化ポリオレフィン樹脂、又は塩素化ポリオレフィン樹脂と非塩素化ポリオレフィン樹脂、
（Ｂ）ブロック化ポリイソシアネート、及び
（Ｃ）導電性カーボン
からなり、（Ａ）／（Ｂ）の固形分質量比が５０／５０〜９０／１０であり、（Ｃ）が樹脂固形分１００質量部に対して３〜３０質量部であることを特徴とする導電性プライマー用塗料組成物。
【請求項２】
塩素化ポリオレフィン樹脂の塩素含有率が５〜５０質量％、融点が５０〜９０℃であり、重量平均分子量が１，０００〜１００，０００である請求項１記載の導電性プライマー用塗料組成物。
【請求項３】
非塩素化ポリオレフィン樹脂の重量平均分子量が１，０００〜１５０，０００である請求項１記載の導電性プライマー用塗料組成物。
【請求項４】
塩素化ポリオレフィン樹脂と非塩素化ポリオレフィン樹脂の固形分質量比が１００／０〜５０／５０である請求項１記載の導電性プライマー用塗料組成物。
【請求項５】
プラスチック素材の表面に、上記請求項１〜４のいずれかに記載の導電性プライマー用塗料組成物を塗装して導電性プライマー塗膜を形成し、次にその導電性プライマー塗膜の表面に上塗り塗料を静電塗装することを特徴とする塗装方法。
【発明の詳細な説明】
【技術分野】
【０００１】
本発明は、プラスチック素材に対して上塗り塗料を静電塗装すると、プラスチック素材との優れた付着性を有し、かつ静電塗装における優れた導電性を与えることができる導電性プライマー用塗料組成物及びそれを用いた塗装方法に関する。
【背景技術】
【０００２】
プラスチック素材に対して上塗り塗料を静電塗装するにあたり、導電性の付与を目的とした導電性プライマー用塗料組成物を下塗り塗料として用いることは公知の技術であり、導電性の付与剤としての導電性顔料の存在も広く知られている。
導電性プライマー用塗料組成物における問題点は、プラスチック素材、とりわけ、ポリプロピレン樹脂などのポリオレフィン樹脂素材とプライマー塗膜との付着性である。
【０００３】
この付着性を解決するために、塩素化ポリオレフィン樹脂（Ａ）１００質量部ならびにカチオン性重合体及び帯電防止剤により表面処理された無機フィラー（Ｂ）３０〜１５０重量部を含有することを特徴とする半導電性塩素化ポリオレフィン系樹脂組成物及びそれからなる成形体が知られている（例えば、特許文献１）。この特許文献においては、無機フィラーとして炭酸カルシウム等が用いられ、比較例として、導電性フィラーであるアセチレンブラック、ケッチェンブラックが用いられている。しかしながら、これらの塗料組成物では、プラスチック素材との付着性は良好であるが、溶剤を含んだ塗装直後では良好な導電性は発現せず、溶剤が揮発してから発現するという欠点があった。
【０００４】
また、塩素化ポリオレフィン樹脂と導電性フィラーからなるプライマー塗料組成物では、溶剤を含んだ塗装直後では良好な導電性は発現しないばかりではなく、製造直後の塗料を用いた場合の塗膜の導電性は良好でも、長期保管後の塗料を用いて塗装した場合、塗膜の導電性が劣るという導電性に関する保存安定性の欠点があった。
また、付着性、リコート付着性などのすぐれた塗膜を形成するプラスチック素材用プライマーとして、「塩素含有率が１６〜２２重量％、融点が８０℃以下で、かつ重量平均分子量が３００００〜１２００００である塩素化ポリオレフィン樹脂（Ａ）、イソシアヌレート型脂肪族及び／又は脂環式ポリイソシアネートをマロン酸ジアルキルエステル及びアセト酢酸エステルでブロックしたブロックポリイソシアネート（Ｂ）及びポリオール樹脂（Ｃ）を含有することを特徴とするプラスチック素材用プライマー」が知られている（例えば、特許文献２）。しかしながら、このプラスチック素材用プライマーにおいては、ポリオール樹脂とブロックポリイソシアネートを反応させていることにより、プラスチック素材との付着性に劣るという欠点があった。
【０００５】
さらには、被塗物としてのポリオレフィン樹脂及び隣接する上塗り塗膜との付着性がすぐれた塗膜を形成するポリオレフィン樹脂用プライマーとして、「シクロヘキシルアクリレート、シクロヘキシルメタクリレート、イソブチルアクリレート、イソブチルメタクリレート、ｎ−ブチルアクリレート及びｎ−ブチルメタクリレートから選ばれた１種以上を３０〜９５重量％含有する単量体成分を重合してなる数平均分子量が１０００〜４００００、水酸基価が１０〜２００であるアクリル系樹脂（Ａ）及び塩素化又は非塩素化ポリオレフィン樹脂（Ｂ）に、ブロックポリイソシアネート化合物等の硬化剤（Ｅ）を含有することを特徴とするポリオレフィン樹脂用プライマー」が知られている（例えば、特許文献３）。しかしながら、この特許の場合も、水酸基を有するアクリル樹脂とブロックポリイソシアネートを反応させていることにより、ポリオレフィン樹脂素材との付着性に劣るという欠点があった。
【０００６】
【特許文献１】特開２００２−１９４１５８号  請求項１
【特許文献２】特開２００２−１２１４６２号  請求項１
【特許文献３】特開２００３−３１３３３２号  請求項１〜３及び明細書段落［００３３］
【発明の開示】
【発明が解決しようとする課題】
【０００７】
プラスチック素材に対する良好な付着性に加えて、塗装直後からの良好な導電性を付与し、塗料の長期保管後も導電性が良好な状態で維持される導電性プライマー用塗料組成物は存在しなかった。
【課題を解決するための手段】
【０００８】
本発明者らは、上記の課題を解決すべく鋭意研究を重ねた結果、塩素化ポリオレフィン樹脂、又は塩素化ポリオレフィン樹脂と非塩素化ポリオレフィン樹脂と、ブロック化ポリイソシアネートと、導電性カーボンとを必須成分とする導電性プライマー用塗料組成物を完成するに至った。本発明の特徴は、ブロック化ポリイソシアネートのイソシアネート基が水酸基を含有する樹脂と反応することを必要としないことにある。
【０００９】
すなわち、本発明は、
（Ａ）塩素化ポリオレフィン樹脂、又は塩素化ポリオレフィン樹脂と非塩素化ポリオレフィン樹脂、
（Ｂ）ブロック化ポリイソシアネート、及び
（Ｃ）導電性カーボン
からなり、（Ａ）／（Ｂ）の固形分質量比が５０／５０〜９０／１０であり、（Ｃ）が樹脂固形分１００質量部に対して３〜３０質量部であることを特徴とする導電性プライマー用塗料組成物を提供する。
【００１０】
また、本発明は、上記導電性プライマー用塗料組成物において、塩素化ポリオレフィン樹脂の塩素含有率が５〜５０質量％、融点が５０〜９０℃であり、重量平均分子量が１，０００〜１００，０００である導電性プライマー用塗料組成物を提供する。
また、本発明は、上記導電性プライマー用塗料組成物において、非塩素化ポリオレフィン樹脂の重量平均分子量が１，０００〜１５０，０００である請求項１記載の導電性プライマー用塗料組成物を提供する。
【００１１】
また、本発明は、上記導電性プライマー用塗料組成物において、塩素化ポリオレフィン樹脂と非塩素化ポリオレフィン樹脂の固形分質量比が１００／０〜５０／５０である導電性プライマー用塗料組成物を提供する。
さらに、本発明は、プラスチック素材の表面に、上記の導電性プライマー用塗料組成物を塗装して導電性プライマー塗膜を形成し、次にその導電性プライマー塗膜の表面に上塗り塗料を静電塗装することを特徴とする塗装方法を提供する。
【発明の効果】
【００１２】
プラスチック素材に対して良好な付着性を有し、塗装直後からの良好な導電性を付与し、塗料の長期保管後も導電性が良好な状態で維持される導電性プライマー用塗料組成物を得ることができた。特に、塗装直後から導電性が良好であることは、プライマーがウェットの状態で上塗りを静電塗装することが可能であることを意味し、導電性プライマー塗装と上塗り塗装とのインターバルが短縮され、従来、乾燥用に長い距離を必要とした塗装ラインを短くでき、時間とスペースの点で生産性を上げることができる。
【発明を実施するための最良の形態】
【００１３】
以下に、本発明における導電性プライマー用塗料組成物及び塗装方法について詳述する。
本発明における具体的な用途としては、乗用車、トラック、オートバイ、バスなどの自動車部品や、パーソナルコンピュータ、携帯電話などの工業製品などを挙げることができ、その素材としては、各種の熱硬化性成形材料や、各種の熱可塑性合成樹脂成形材料を挙げることができる。
熱硬化性成形材料としては、不飽和ポリエステル樹脂、エポキシ樹脂、フェノール樹脂、メラミン樹脂などが挙げられる。
熱可塑性合成樹脂成形材料としては、例えば、ポリプロピレン樹脂や、ポリプロピレン樹脂系アロイ材が挙げられる。ポリプロピレン樹脂系アロイ材とは、ポリプロピレン樹脂と、１種以上のポリマーが物理的に混合された複合材料であり、総合的な実用性能に相乗効果を有する材料として知られている。
【００１４】
ポリプロピレン樹脂系アロイ材としては、特に限定されないが、ポリプロピレン樹脂５〜９５質量％と、他の樹脂９５〜５質量％とからなるポリマーアロイが挙げられる。本発明の効果をより発揮し易いポリプロピレン樹脂系アロイ材としては、ポリプロピレン樹脂５０〜９５質量％、より好ましくは６０〜９５質量％と、アロイ用の他の樹脂５０〜５質量％、より好ましくは４０〜５質量％とからなるポリマーアロイが挙げられる。アロイ用の他の樹脂としては、ポリアミド樹脂、ポリエチレンテレフタレート樹脂、ポリブチレンテレフタレート樹脂、ポリ塩化ビニル樹脂、エチレン−プロピレン−ジエンモノマー共重合体ゴム（ＥＰＤＭ）、エチレン−プロピレン共重合体ゴム（ＥＰＲ）、熱可塑性エラストマー等を代表的なものとして挙げられる。アロイ用の他の樹脂は、１種又は２種以上を組み合わせて用いることができる。
【００１５】
また、これらのアロイ用の他の樹脂は、相溶化、分散化を図るために一部変性したり、相溶化剤と併用して使用することもできる。本発明で好適に使用される熱可塑性樹脂成形材料としては、例えば、ポリプロピレン樹脂や、ポリプロピレン樹脂系アロイ材、ポリスチレン樹脂、ポリフェニレンエーテル樹脂、ＡＢＳ樹脂等が挙げられる。このような熱硬化性樹脂成形材料又は熱可塑性樹脂成形材料は、用途に応じた特性を満足するように、例えば、紫外線吸収剤や、酸化防止剤、離型剤、帯電防止剤、着色剤、難燃剤、可塑剤、ガラス繊維などの繊維強化剤、無機充填剤等を１種又は２種以上含有することができる。
【００１６】
本発明に用いる塩素化ポリオレフィン樹脂は、塩素含有率が好ましくは５〜５０質量％であり、より好ましくは１５〜３５質量％であり、さらに好ましくは１８〜２５質量％である。塩素化ポリオレフィン樹脂の塩素含有率が５０質量％を超えると、塗膜の耐溶剤性と耐候性が不良になるおそれがあり、また、５質量％未満の場合には溶剤への溶解力が低下し、安定な溶液が得られなくなるといった不具合がある。本発明に用いる塩素化ポリオレフィン樹脂としては、後述する非塩素化ポリオレフィン樹脂を塩素化したものが挙げられ、好適な具体例としては、例えば、塩素化ポリエチレン樹脂、塩素化ポリプロピレン樹脂、塩素化エチレン−プロピレン共重合体、塩素化エチレン−酢酸ビニル共重合体などを挙げることができる。
【００１７】
また、本発明に用いる塩素化ポリオレフィン樹脂は、無水マレイン酸などの酸無水物を共重合させて、変性してもよい。ただし、本発明に用いる塩素化ポリオレフィン樹脂はイソシアネートと反応させるわけではないので、水酸基を含有する必要はなく、水酸基の含有量は少ない方が好ましい。塩素化ポリオレフィン樹脂の水酸基価は、９ｍｇＫＯＨ／ｇ以下が好ましく、５ｍｇＫＯＨ／ｇ以下がより好ましく、２ｍｇＫＯＨ／ｇ以下がさらに好ましく、水酸基を含有しないものが特に好ましい。
また、本発明に用いる塩素化ポリオレフィン樹脂の重量平均分子量は、好ましくは１，０００〜１００，０００であり、より好ましくは５，０００〜９０，０００、さらに好ましくは１０，０００〜８０，０００である。重量平均分子量が１００，０００を超えると、塗装作業性が悪くなるといった不具合が生じ、１，０００未満の場合には樹脂自身の凝集力が不足するため、正常な塗膜が得られないといった不具合が生じる。
【００１８】
本発明に用いる非塩素化ポリオレフィン樹脂とは、塩素化されていないポリオレフィン樹脂のことであり、具体的には、エチレン、プロピレン、ブチレン、ヘキセンなどの炭素数２〜１０のオレフィン類から選ばれた１種又は２種以上を重合せしめてなる重合体又は共重合体である。また、非塩素化ポリオレフィン樹脂としては、（メタ）アクリル酸、マレイン酸、フマル酸などの不飽和カルボン酸、（メタ）アクリル酸のアルキルエステル、スチレン、アクリロニトリルなどのその他の重合性単量体を既知の方法に従って共重合させるか、または、グラフト重合によって変性したポリオレフィン樹脂も含まれるが、オレフィンの重合単位の含有量は、好ましくは５０質量％以上、特に好ましくは７０質量％以上である。ただし、本発明に用いる非塩素化ポリオレフィン樹脂はイソシアネートと反応させるわけではないので、水酸基を含有する必要はなく、水酸基の含有量は少ない方が好ましい。塩素化ポリオレフィン樹脂の水酸基価は、９ｍｇＫＯＨ／ｇ以下が好ましく、５ｍｇＫＯＨ／ｇ以下がより好ましく、２ｍｇＫＯＨ／ｇ以下がさらに好ましく、水酸基を含有しないものが特に好ましい。
【００１９】
非塩素化ポリオレフィン樹脂の重量平均分子量は、好ましくは１，０００〜１５０，０００であり、より好ましくは５，０００〜１３０，０００、さらに好ましくは１０，０００〜１２，０００である。重量平均分子量が１５０，０００を超えると、塗装作業性が悪くなるといった不具合が生じ、１，０００未満の場合には樹脂自身の凝集力が不足するため、正常な塗膜が得られないといった不具合が生じる。
本発明には、塩素化ポリオレフィン樹脂を単独で用いることができ、または塩素化ポリオレフィン樹脂を非塩素化ポリオレフィン樹脂と併用して用いることができる。塩素化ポリオレフィン樹脂と非塩素化ポリオレフィン樹脂との好ましい割合は、固形分の質量比で、好ましくは１００／０〜５０／５０であり、より好ましくは１００／０〜６０／４０であり、特に好ましくは、１００／０〜７０／３０である。非塩素化ポリオレフィン樹脂の割合が５０質量％を超える場合、導電性が低下する。
【００２０】
本発明においては、水酸基価が９ｍｇＫＯＨ／ｇ以下、好ましくは５ｍｇＫＯＨ／ｇ以下、さらに好ましくは２ｍｇＫＯＨ／ｇ以下、特に好ましくは水酸基を含有しない他の樹脂を含有させることができる。水酸基価が９ｍｇＫＯＨ／ｇ以下の他の樹脂としては、水酸基価が９ｍｇＫＯＨ／ｇ以下の１分子中にグリシジル基を２個含有するエポキシ樹脂が好ましい。このエポキシ樹脂は、プラスチック素材との付着性をより高めることができる。このエポキシ樹脂は、エポキシ当量が１７０〜１０００の水酸基を含有しないものが好ましく、さらには、エポキシ当量が１７０〜３００の水酸基を含有しない常温で液状なものがより好ましい。
本発明におけるブロック化ポリイソシアネートとは、１分子中に２個以上のイソシアネート基を有するポリイソシアネート化合物のイソシアネート基をブロック剤で非遊離化したものである。
【００２１】
ポリイソシアネート化合物は、従来より、塗料用途に用いられているものであれば、特に制限されることなく、各種のポリイソシアネートを使用することができる。このようなポリイソシアネートとしては、例えば、芳香族ポリイソシアネートや、脂肪族又は脂環式ポリイソシアネート等の各種ポリイソシアネートを使用することができる。このようなポリイソシアネートとしては、例えば、トルエンジイソシアネート（ＴＤＩ）や、４，４’−ジフェニルメタンジイソシアネート（ＭＤＩ）、キシレンジイソシアネート（ＸＤＩ）、ヘキサメチレンジイソシアネート（ＨＤＩ）、リジンジイソシアネート（ＬＤＩ）、２−イソシアネートエチル−２，６−ジイソシアネートカプロエート（ＬＴＩ）、イソホロンジイソシアネート（ＩＰＤＩ）、トリメチルヘキサメチレンジイソシアネート（ＴＭＤＩ）、水素化キシレンジイソシアネート（Ｈ６ＸＤＩ）等が好適に挙げられる。このようなポリイソシアネートは、１種単独で使用してもよく、又はこれらの混合物として使用してもよい。また、ポリイソシアネートは、プレポリマーとしてのビュレット型や、アダクト型、イソシアヌレート型等の形態で使用してもよい。耐候性の観点からは、脂肪族系ポリイソシアネートを使用することが好ましい。
【００２２】
通常、ポリイソシアネート化合物のブロック剤として用いられるものは、解離温度によって適切なものが選ばれるが、本発明に用いられるポリイソシアネート化合物は、水酸基との反応を期待するものではないので、一般的なブロック剤として知られているオキシム、活性メチレン化合物、マロン酸ジアルキルエステル、アセト酢酸エステル、ε−カプロラクタム、βジケトン等を用いればよい。但し、塗料の長期保存後に塗装した塗膜の導電性が低下するのでアミンを含まないものが好ましい。
本発明における(Ａ)塩素化ポリオレフィン樹脂、又は塩素化ポリオレフィン樹脂と非塩素化ポリオレフィン樹脂と、（Ｂ）ブロック化ポリイソシアネートとの固形分質量比は、５０／５０〜９０／１０であり、好ましくは６０／４０〜９０／１０であり、より好ましくは６５／３５〜８９／１１であり、特に好ましくは７０／３０〜８５／１５である。ブロック化ポリイソシアネートの割合が５０質量％を超えると、素材との付着性が低下し、１０質量％未満の場合、塗装直後の導電性が充分ではない。
【００２３】
本発明に用いる導電性カーボンは、カーボンブラックを酸化アンチモンのような導電性金属酸化物でコーティングした顔料である。硬化塗膜の導電性として表面抵抗値が、例えば１×１０３〜１×１０９Ω・ｃｍ  が好ましく、特に好ましくは１×１０４〜１×１０６Ω・ｃｍである。
導電性カーボンの配合量は、樹脂固形分１００質量部に対して３〜３０質量部が好ましく、より好ましくは４〜２５質量部、特に好ましくは  ５〜２０質量部である。導電性カーボンの配合量が３質量部未満の場合は、塗装直後から導電性が充分ではなく、３０質量部を超える場合は、分散不良となる。
ここで、樹脂固形分とは、（Ａ）成分、（Ｂ）成分及び水酸基価が９ｍｇＫＯＨ／ｇ以下の他の樹脂などの樹脂の固形分を意味する。
【００２４】
本発明において、導電性プライマー用塗料組成物の塗装方法に特に制限はなく、例えば、エアースプレー塗装、エアレススプレー塗装、低圧霧化スプレー塗装（ＨＶＬＰ）などにより塗装することができる。塗膜の厚さにも特に制限はないが、塗膜に導電性を発揮させるためには、硬化塗膜厚が５〜１５μｍであることが好ましい。
本発明の導電性プライマー用塗料組成物を塗装して得られる導電性プライマー塗膜の上に塗装する上塗り塗料は、ソリッドカラー塗料であっても、また、メタリックベースコート塗料とクリヤー塗料との組合せであってもよい。
ソリッドカラー塗料用として用いられる樹脂は、ポリウレタン樹脂系塗料が一般的に用いられるが、素材を変形させない温度で硬化が可能なものであれば、アクリル−メラミン樹脂系塗料などのその他の熱硬化性型樹脂組成物であってもよい。
【００２５】
また、ソリッドカラー塗料用の顔料としては、酸化チタン、カーボンブラック、黄鉛、黄土、黄色酸化鉄、ハンザエロー、ピグメントエロー、クロムオレンジ、クロムバーミリオン、パーマネントオレンジ、アンバー、パーマネントレッド、ブリリアントカーミン、ファストバイオレット、メチルバイオレットレーキ、群青、紺青、コバルトブルー、フタロシアニンブルー、ピグメントグリーン、ナフトールグリーンなどがあり、上塗り塗料には、必要に応じて、各種の添加剤を用いることができる。
メタリックベースコート塗料及びクリヤー塗料用として用いられる樹脂は、ソリッドカラー塗料と同様で、ポリウレタン樹脂系塗料が一般的に用いられるが、素材を変形させない温度で硬化が可能なものであれば、アクリル−メラミン樹脂系塗料などのその他の熱硬化性型樹脂組成物であってもよい。  
【００２６】
また、メタリックベースコート塗料に用いられる顔料としては、アルミニウムフレーク、蒸着アルミニウム、酸化アルミニウムなどが、光干渉性顔料としてフレーク状のマイカ、酸化チタン被覆マイカ、酸化鉄被覆マイカなどがあり、上塗り塗料には、必要に応じて、各種の添加剤を用いることができる。
メタリックベースコート塗料とクリヤー塗料を、順次ウェットオンウェットで塗装することにより、塗膜の意匠性、仕上がり外観、耐候性、耐薬品性、耐水性、耐湿性などをより一層向上することができる。
【００２７】
これらの上塗り塗料の塗装方法に特に制限はなく、例えば、エアースプレー塗装、エアレススプレー塗装、静電塗装などにより塗装することができるが、本発明の導電性プライマー用塗料組成物を塗装して得られる導電性プライマー塗膜の表面に塗装する場合には、静電塗装を用いることが好ましい。上塗り塗膜の厚さにも特に制限はないが、硬化塗膜厚が、ソリッドカラー塗料の場合には、２０〜６０μｍ、メタリックベースコート塗料の場合には、１０〜３０μｍ、クリヤーコートの場合には、１５〜５０μｍであることが好ましい。
これらの上塗り塗料は、常温で塗膜を硬化乾燥させることもできる。しかし、塗膜を十分に硬化させるためには、硬化温度７０〜１５０℃に加熱することが好ましい。硬化温度が７０℃未満であると、硬化が十分に進まないおそれがある。硬化温度が１５０℃を超えると、素材の変形や塗膜の黄変、塗膜が固く脆くなるなどの塗膜物性低下を招くおそれがある。硬化時間は、硬化温度により変化し、硬化温度７０〜１５０℃では３０〜６０分が適当である。
【実施例】
【００２８】
以下に、実施例を挙げて本発明をさらに詳細に説明するが、本発明はこれらの実施例によりなんら限定されるものではない。
なお、実施例及び比較例において、塗膜の評価は下記の方法にて行った。
≪試験方法および評価≫
【００２９】
（導電性）
長さが約１５ｃｍのプラスチック素材の両端を各々に、市販されているアルミニウムテープを巻き付け、測定器の端子間距離が、１０ｃｍになるように、端子の位置に予め印を付けておく。次に、アルミニウムテープの上から、素材との境を約３〜５ｍｍ残して、マスキングテープを巻き付けた後、導電性プライマー用塗料組成物をエアースプレーにて塗装する。塗装直後、マスキングテープを速やかに剥がし、両端のアルミニウムテープ部分に、共立電気計器（株）製「３レンジ絶縁抵抗計  モデル  ３３０１」の端子を取り付け、導電性を測定する。測定値の単位は、「×１０６Ω」である（図１参照）。
なお、塗膜の測定結果は、塗装直後（塗装後０〜３０秒）を「ＷＥＴ」、８０℃にて３０分間完全に乾燥させた塗膜を「ＤＲＹ」と表現した。また、導電性プライマー用塗料組成物の貯蔵安定性の評価は、塗料製造直後と４０℃にて７日間保管したものとで比較を行った。ＷＥＴ塗膜導電性の評価基準は、１，０００×１０６Ω未満であるものを「○」とした。
【００３０】
（素材との付着性）
上塗り塗装された塗膜に、２ｍｍ間隔の１００マスが得られるように、カッターナイフで縦横１１本の切れ目を入れ、セロハンテープにて剥離の状態を評価する。評価結果は、次のようにした。
○：塗膜のハガレがない状態（碁盤目表記では１００／１００）
△：塗膜の一部にハガレがある状態（碁盤目表記では８５〜９９／１００）
×：塗膜の殆どにハガレがある状態
（碁盤目表記では０〜８４／１００）
【００３１】
（耐ガソリン性）
上塗り塗装された塗装板を、ガソリンを満たした容器に入れ、蓋を閉めて１０分間浸漬し、次に取り出して５分間室温で放置する。この浸漬と室温乾燥の工程を１サイクルとして、１０サイクル行い、塗膜の状態を評価する。評価結果は、次のようにした。
○：塗膜に異常がない状態
△：塗膜の一部にフクレやハガレがある状態
×：塗膜の殆どにフクレやハガレがある状態
【００３２】
（製造例１）
分散容器に塩素化ポリプロピレン樹脂溶液（商品名「ハードレンＣＹ９１２２」、東洋化成工業（株）製、無水マレイン酸変性塩素化ポリプロピレン樹脂、塩素含有率２２質量％、重量平均分子量５０，０００〜６０，０００、加熱残分２０質量％）４００質量部と導電性カーボン（商品名「ケッチェンブラックＥＣ」、ケッチェンブラック・インターナショナル（株）製）５質量部を入れ、粒度が１５μｍ以下になるまで、分散させる。目的の粒度になったら、分散を止めて取り出し、取り出した分散ベースにブロック化ポリイソシアネート（商品名「デスモジュールＢＬ３１５７」、住化バイエルウレタン（株）製、オキシムでブロックされたＨＤＩイソシアヌレート、含有ＮＣＯ１１．２質量％、加熱残分７５質量％）２６．７質量部を秤量し、少量ずつ攪拌しながら加え、充分攪拌して製造例１の導電性プライマー用塗料組成物を得た。表１に、樹脂固形分にて表した樹脂原料の組成、並びに導電性カーボンの配合率を示す。
【００３３】
（製造例２〜１８）
ブロック化ポリイソシアネートの一部をエポキシ樹脂（商品名「エピコート＃８２８」、ジャパンエポキシレジン（株）製、ビスフェノールＡ型液状エポキシ樹脂、エポキシ当量１９０、加熱残分１００質量％）に置き換えた以外は、製造例１と同様にして、製造例２の導電性プライマー用塗料組成物を得た。製造例１と同様に、表１〜表３に樹脂固形分にて表した樹脂原料の組成、並びに導電性カーボンの配合率を示す。また、同様に表１〜表３に示した樹脂原料の割合で、製造例３〜１８の導電性プライマー用塗料組成物を得た。
【００３４】
（製造例１９〜２１）
塩素化ポリプロピレン樹脂溶液の一部を、水酸基を含有するアクリル樹脂ワニス（商品名「ＬＢ−０１１５」、日本油脂ＢＡＳＦコーティングス（株）製、水酸基価１５０ｍｇＫＯＨ／ｇ、重量平均分子量２，０００〜４，０００、加熱残分６５質量％）に置き換えた以外は、上記の製造例と同様にして、表４に示した配合率で、製造例１９〜２１の導電性プライマー用塗料組成物を得た。なお、表４は、表１同様、樹脂固形分にて表した樹脂原料の組成、並びに導電性カーボンの配合率である。
表１〜表４に略号で示した原料は次の通りである。  
【００３５】
Ａ−１：ハードレンＣＹ９１２２（商品名、東洋化成工業（株）製、無水マレイン酸変性塩素化ポリプロピレン樹脂、塩素含有率２２質量％、重量平均分子量５０，０００〜６０，０００、加熱残分２０質量％）
Ａ−２：スーパークロン８４２ＬＭ（商品名、日本製紙ケミカル（株）製、無水マレイン酸変性塩素化ポリプロピレン樹脂、塩素含有率２０質量％、重量平均分子量５０，０００〜６０，０００、加熱残分２０質量％）
Ａ−３：スーパークロン８９２Ｌ（商品名、日本製紙ケミカル（株）製、無水マレイン酸変性塩素化ポリプロピレン樹脂、塩素含有率２２質量％、重量平均分子量６０，０００〜７０，０００、加熱残分２０質量％）
Ｂ−１：ユニストールＰ４０１ＡＭ（商品名、三井化学（株）製、特殊変性非塩素化ポリオレフィン樹脂、重量平均分子量８０，０００〜１００，０００、加熱残分１１質量％）
【００３６】
Ｃ−１：デスモジュールＢＬ３１７５（商品名、住化バイエルウレタン（株）製、オキシムでブロックされたＨＤＩイソシアヌレート、含有ＮＣＯ１１．２質量％、加熱残分７５質量％）
Ｃ−２：デスモジュールＢＬ４２６５（商品名、住化バイエルウレタン（株）製、オキシムでブロックされたＩＰＤＩイソシアヌレート、含有ＮＣＯ８．１質量％、加熱残分６５質量％）
Ｃ−３：デスモジュールＴＰＬＳ２９５７（商品名、住化バイエルウレタン（株）製、εカプロラクタムでブロックされたＨＤＩイソシアヌレート、含有ＮＣＯ１０．２質量％、加熱残分７５質量％）
Ｃ−４：デスモジュールＢＬ３４７５（商品名、住化バイエルウレタン（株）製、βジケトンでブロックされたＨＤＩイソシアヌレート、含有ＮＣＯ８．２質量％、加熱残分７５質量％）
【００３７】
Ｃ−５：デュラネートＭＦＫ６０Ｘ（商品名、旭化成（株）製、活性メチレンでブロックされたＨＤＩイソシアヌレート、含有ＮＣＯ６．６質量％、加熱残分６０質量％）
Ｃ−６：デュラネートＭＦＢ６０Ｘ（商品名、旭化成（株）製；オキシムでブロックされたＨＤＩイソシアヌレート、含有ＮＣＯ８質量％、加熱残分６０質量％）
Ｄ−１：水酸基を含有したアクリル樹脂ＬＢ−０１１５（商品名、日本油脂ＢＡＳＦコーティングス（株）製、水酸基価１５０ｍｇＫＯＨ／ｇ、重量平均分子量２，０００〜４，０００、加熱残分６５質量％）  
Ｅ−１：エピコート＃８２８（商品名、ジャパンエポキシレジン（株）製、ビスフェノールＡ型液状エポキシ樹脂、エポキシ当量１９０、水酸基価０ｍｇＫＯＨ／ｇ、加熱残分１００質量％）
Ｐ：ケッチェンブラックＥＣ（商品名、ケッチェンブラック・インターナショナル（株）製、導電性カーボン）
【００３８】
（実施例１）
市販の黒色ポリプロピレン板（縦７０ｍｍ、横１５０ｍｍ、厚さ３ｍｍ）を２枚用意し、イソプロピルアルコールにて表面をワイプし、被塗物に付着した汚れやゴミを除去する。次に、導電性の試験方法で記載した方法で、アルミニウムテープとマスキングテープを巻き付ける。キシレンにて、フォードカップ＃４、２０℃の条件で１１秒になるよう粘度を調整した製造例１の導電性プライマー用塗料組成物をエアースプレーにて乾燥塗膜厚が６〜８μｍになるよう塗装する。試験片の１枚は、すぐに、アルミニウムテープを剥がして塗装直後の導電性を測定する。残りの１枚の試験片は、乾燥機にて、８０℃で３０分間乾燥させた後、導電性を測定する。また、この製造例１の塗料組成物を４０℃にて７日間保管したのち、同様の試験を行う。これらの測定結果を表１に示した。
【００３９】
（実施例２〜１４）
実施例１と同様の方法にて、表１及び表２に示した導電性プライマー用塗料組成物のみを替えて試験を行った。これらの測定結果を表１及び表２に示した。
（比較例１〜４）
実施例１と同様の方法にて、表３に示した導電性プライマー用塗料組成物のみを替えて試験を行った。これらの測定結果を表３に示した。
【００４０】
（実施例１５）
ポリプロピレン板（商品名「ＰＸ０１Ａ」、日本ポリケム製、縦７０ｍｍ、横１５０ｍｍ、厚さ３ｍｍ）をイソプロピルアルコールにて表面をワイプし、被塗物に付着した汚れやゴミを除去する。次に、キシレンにて、フォードカップ＃４、２０℃の条件で１１秒になるよう粘度を調整した製造例１の導電性プライマー用塗料組成物をエアースプレーにて乾燥塗膜厚が６〜８μｍになるよう塗装する。セッティングとして、室温にて２分間放置したのち、アクリル樹脂系ベースコート塗料（商品名「プライマックＮｏ．５６００シルバー」、日本油脂ＢＡＳＦコーティングス（株）製、メタリック塗料）を乾燥塗膜厚が１５μｍになるように静電塗装をし、次に、ウェットオンウェットにて、アクリル樹脂系クリヤー塗料（商品名「プライマックＮｏ．５９００クリヤー」、日本油脂ＢＡＳＦコーティングス（株）製、クリヤー塗料）を乾燥塗膜厚が３０μｍになるように静電塗装を行い、乾燥機にて２０分間１２０℃の温度をキープして塗装試験板を得た。
この試験板を用いて、素材との付着性と耐ガソリン性の試験を行った。これらの試験結果を表４に示した。
【００４１】
（実施例１６〜１７、比較例５〜７）
実施例１５と同様の方法にて、表４に示した導電性プライマー用塗料組成物のみを替えて試験板を作成し試験を行った。これらの試験結果を表４に示した。
【００４２】
【表１】
2005298729.tif 000002
【００４３】
【表２】
2005298729.tif 000003
【００４４】
【表３】
2005298729.tif 000004
【００４５】
【表４】
2005298729.tif 000005
【図面の簡単な説明】
【００４６】
【図１】導電性の測定方法を示した概略図である。
【図１】
2005298729.tif 000006